(57)【要約】【課題】防蟻塗料の調製時から塗布時までの間に時間経過があっても、塗布作業性が良好に保たれると共に環境や人体に与える有害性が少ない防蟻塗料、及びこれを使用した防蟻工事方法を提供する。【解決手段】防蟻剤が配合された防蟻塗料を、調製時及び５０℃の環境下で１４日経過後の常温での粘度が３０００〜９０００ｍＰａ・ｓの範囲内となるように調製する。防蟻剤としては、木材から抽出された防蟻作用を持つ精油、特にヒノキチオールを含有するヒバ材などの精油などを用いる。粘度の調製は、調製時及び５０℃の環境下で１４日経過後の粘度が３０００〜９０００ｍＰａ・ｓの範囲内となるようにすると良いが、５０００〜７０００ｍＰａ・ｓの範囲内になるようにすればさらに好ましい。【選択図】図３
2005075967.tif 000002
【特許請求の範囲】
【請求項１】
防蟻剤が配合された防蟻塗料であって、
調製時及び５０℃の環境下で１４日経過後の常温での粘度が３０００〜９０００ｍＰａ・ｓの範囲内であること
を特徴とする防蟻塗料。
【請求項２】
前記防蟻剤は、植物から抽出された防蟻作用を持つ精油であること
を特徴とする請求項１に記載の防蟻塗料。
【請求項３】
前記精油はヒノキチオールを含有すること
を特徴とする請求項２に記載の防蟻塗料。
【請求項４】
顔料が配合されていること
を特徴とする請求項１〜３のいずれか一項に記載の防蟻塗料。
【請求項５】
建物の床下に防蟻性能を備えるための防蟻工事方法であって、
請求項１〜４のいずれか一項に記載の防蟻塗料を前記建物の基礎から床下面にかけて噴射塗布すること
を特徴とする防蟻工事方法。
【発明の詳細な説明】
【技術分野】
【０００１】
本発明は、シロアリなどの害虫から住宅などの木造建物を守るために用いられる防蟻塗料及び防蟻工事方法に関する。
【背景技術】
【０００２】
シロアリやヒラタキクイムシなどの害虫から住宅などの木造建物を保護する方法として、建物の床下の土壌に防蟻剤を散布する方法が広く用いられている。しかし、土中での防蟻剤の分散が比較的早く、薬効の持続時間が限られるため、定期的に土壌に防蟻剤を散布しなければならず、維持管理に手間がかかる。
【０００３】
また、防蟻剤を加圧注入又は塗布した防蟻シートを基礎の側面や床材の下面に貼る方法も用いられている。
しかし、この方法は、新築の建物の床下に防蟻性能を備える場合には向いているが、防蟻性能が劣化した既存建物や、防蟻構造が施されていなかった既存建物などに対して行われる防蟻リフォーム工事には不向きである。床下の狭小で暗い空間内で防蟻シートを貼り付ける作業は困難であるためである。
【０００４】
そこで、塗料に防蟻剤を配合したものを床下に吹き付け、あるいは塗布することで、狭小で暗い空間内においても防蟻剤の吹き付け塗布済みの箇所の確認を行いやすくする防蟻工事方法が考えられる。
この防蟻工事方法に使用可能な、防蟻剤が配合された防蟻塗料として、次に挙げるものがある。
【特許文献１】特開平７−６９８２５号公報
【発明の開示】
【発明が解決しようとする課題】
【０００５】
ここで、特許文献１に記載されているように、防蟻剤として、ヒバ材の精油など、植物から抽出された防蟻作用を有する精油を使用すると、環境や人体に与える有害性が少なくかつ防蟻効果に優れているので有効である。しかし、精油をはじめとして各種防蟻剤を塗料中に混合して用いると、経時変化により塗料の粘度が上昇し、吹付性能や塗布性能が悪化するという問題が生じている。
【０００６】
本発明の課題は、防蟻塗料の調製時から塗布時までの間に時間経過があっても、塗布作業性が良好に保たれると共に環境や人体に与える有害性が少ない防蟻塗料、及びこれを使用した防蟻工事方法を提供することである。
【課題を解決するための手段】
【０００７】
以上の課題を解決するため、請求項１に記載の発明は、防蟻剤（ヒバ精油）ａ〜ｃが配合された防蟻塗料Ｐであって、
調製時及び５０℃の環境下で１４日経過後の常温での粘度が３０００〜９０００ｍＰａ・ｓの範囲内であること
を特徴とする。
ここで、常温とは、１５〜３０℃の範囲の温度を指すものとする。
また、防蟻塗料の粘度の調製は、塗料中に配合する分散剤、増粘剤の量の加減などによって行うことが可能である。粘度の調製は、調製時及び５０℃の環境下で１４日経過後の常温での粘度が３０００〜９０００ｍＰａ・ｓの範囲内となるようにすると良いが、５０００〜７０００ｍＰａ・ｓの範囲内になるようにすればさらに好ましい。
また、防蟻薬剤としては、植物から抽出された防蟻作用を持つ精油を使用するのが環境への影響が小さくなり好ましいが、（社）しろあり対策協会又は（社）日本木材保存協会認定の防腐・防蟻剤などを用いることも勿論可能である。
【０００８】
請求項１記載の発明によれば、調製時及び５０℃の環境下で１４日経過後の常温での粘度が３０００〜９０００ｍＰａ・ｓの範囲内であるので、防蟻塗料Ｐの調製時から使用時までに時間経過があっても、防蟻塗料Ｐの粘度の変化が限定される。粘度が適度に保たれることにより、防蟻塗料Ｐの吹付性能や塗布性能が確保されると共に、建物Ｈの床２下面や基礎１側面などに塗布された防蟻塗料Ｐの垂れ落ちが生じにくくなり、吹付塗布面に確実に定着する。したがって、防蟻塗料Ｐの塗布作業性が確保され、防蟻塗料Ｐの使用量に無駄が生じにくくなる。
【０００９】
請求項２に記載の発明は、請求項１に記載の発明において、
前記防蟻剤ａ〜ｃは、植物から抽出された防蟻作用を持つ精油（ヒバ精油）であること
を特徴とする。
ここで、防蟻作用を持つ精油としては、ヒノキチオールを含有するヒバ材、ワイワンヒノキ材、ウェスタンレッドシダー材の精油、カメノシン、イソカメノシンを含有するサワラ材、ベニヒ材の精油、トリテルペン系サポニンを含有するセンノキ材やモッコク材の精油、イヌマキラクトン−Ａを含有するイヌマキ材の精油、ステアジンを含有するコウヤマキ材の精油、テクトキノン、ラパコール、デオキシラパコオールを含有するチーク材の精油などを使用できる。
【００１０】
請求項２記載の発明によれば、請求項１に記載の発明と同様の効果が得られると共に、防蟻塗料Ｐに配合する防蟻剤ａ〜ｃとして植物から抽出された精油を使用しているので、農薬として使用されている有機塩素系殺虫剤、有機リン系殺虫剤、ヒ素化合物などを防蟻剤として配合する場合に比べて、環境や人体に与える影響が少なく、安全性が高い防蟻塗料Ｐとなる。
【００１１】
請求項３記載の発明は、請求項２に記載の防蟻塗料において、
前記精油ａ〜ｃはヒノキチオールを含有すること
を特徴とする。
ここで、ヒノキチオールを含有する精油としては、ヒバ材、タイワンヒノキ材、ウェスタンレッドシダー材などの精油が好適に用いられる。精油中のヒノキチオールの含有率は１０重量％以上に調製することが防蟻性能上好ましい。３０重量％以上であるとなお好ましく、さらに好ましい範囲は５０％以上である。精油の製造費用を考慮すると、１０〜２０重量％の範囲とすることが好ましい。
なお、シロアリの駆除効果はヒノキチオールの濃度のみに依存するわけではなく、精油中に含まれるヒノキチオール以外の他のフィトンチッド成分との相乗効果によっても防蟻効果が生じるため、精油の調製においてはこれを考慮すると良い。
【００１２】
請求項３記載の発明によれば、請求項２に記載の発明と同様の効果が得られると共に、精油ａ〜ｃとして、防蟻作用に優れるヒノキチオールを含有するものを用いるので、防蟻効果の高い防蟻塗料Ｐとすることができる。
【００１３】
請求項４記載の発明は、請求項１〜３のいずれか一項に記載の防蟻塗料において、
顔料が配合されていること
を特徴とする。
ここで、防蟻塗料に配合する顔料としては、チタン白などの白色顔料などを使用すると、床下など暗所における防蟻工事で、塗布済箇所の視認性をとりわけ良くすることができる。塗布済部分が目立ちすぎないようにするには、顔料中に体質顔料を適宜加えたり、褐色顔料などを使用したりすれば良い。
また、精油配合後の防蟻塗料の粘度が適当な値となるように分散剤などの量が予め調製された、合成樹脂エマルション塗料をはじめとする水性塗料などに精油を混合すれば、顔料が配合された防蟻塗料を簡便に調製することができる。
【００１４】
請求項４記載の発明によれば、請求項１〜３のいずれか一項に記載の発明と同様の効果が得られると共に、防蟻塗料Ｐに顔料が配合されているので、建物Ｈの床下など狭小な暗所で防蟻塗料Ｐを塗布する際に、塗布済箇所の視認性が大幅に向上し、作業性を大幅に高めることができる。また、防蟻塗料Ｐを必要以上に重ね塗りしたり、施工箇所に塗り残し部分を生じたりすることがなくなる。
【００１５】
請求項５記載の発明は、例えば図１〜図３に示すように、建物Ｈの床下に防蟻性能を備えるための防蟻工事方法であって、
請求項１〜４のいずれか一項に記載の防蟻塗料Ｐを前記建物Ｈの基礎１から床（床パネル）２下面にかけて噴射塗布すること
を特徴とする。
【００１６】
請求項５記載の発明によれば、請求項１〜４のいずれか一項に記載の防蟻塗料を建物Ｈの基礎１から床２下面にかけて噴射塗布するので、新築建物における防蟻工事でも、防蟻性能が劣化した既存建物や防蟻構造が施されていなかった既存建物に対して行われる防蟻工事でも、作業性が良い防蟻工事方法となる。
【００１７】
請求項６記載の発明は、請求項５に記載の防蟻工事方法において、
前記防蟻塗料Ｐを、塗布箇所１ｍ2あたり１００〜３００ｍｌ噴射塗布すること
を特徴とする。
【００１８】
請求項６記載の発明によれば、請求項５に記載の発明と同様の効果が得られると共に、防蟻塗料Ｐの噴射塗布量が塗布箇所１ｍ2当たり１００〜３００ｍｌであるので、建物Ｈの基礎１や床２下面に形成する防蟻層を適切に管理して施工でき、建物の防蟻性能を確実なものとすることができる。
【発明の効果】
【００１９】
請求項１記載の発明によれば、調製時及び５０℃の環境下で１４日経過後の常温での粘度が３０００〜９０００ｍＰａ・ｓの範囲内であるので、防蟻塗料の調製時から使用時までに時間経過があっても、防蟻塗料の粘度の変化が限定される。粘度が適度に保たれることにより、防蟻塗料の吹付性能や塗布性能が確保されると共に、建物の床下面や基礎側面などに塗布された防蟻塗料の垂れ落ちが生じにくくなり、吹付塗布面に確実に定着する。したがって、防蟻塗料の塗布作業性が確保され、防蟻塗料の使用量に無駄が生じにくくなる。
【００２０】
請求項２記載の発明によれば、請求項１に記載の発明と同様の効果が得られると共に、防蟻塗料に配合する防蟻剤として植物から抽出された精油を使用しているので、農薬として使用されている有機塩素系殺虫剤、有機リン系殺虫剤、ヒ素化合物などを防蟻剤として配合する場合に比べて、環境や人体に与える影響が少なく、安全性が高い防蟻塗料となる。
【００２１】
請求項３記載の発明によれば、請求項２に記載の発明と同様の効果が得られると共に、精油として、防蟻作用に優れるヒノキチオールを含有するものを用いるので、防蟻効果の高い防蟻塗料とすることができる。
【００２２】
請求項４記載の発明によれば、請求項１〜３のいずれか一項に記載の発明と同様の効果が得られると共に、防蟻塗料に顔料が配合されているので、建物の床下など狭小な暗所で防蟻塗料を塗布する際に、塗布済箇所の視認性が大幅に向上し、作業性を大幅に高めることができる。また、防蟻塗料を必要以上に重ね塗りしたり、施工箇所に塗り残し部分を生じたりすることがなくなる。
【００２３】
請求項５記載の発明によれば、請求項１〜４のいずれか一項に記載の防蟻塗料を建物の基礎から床下面にかけて噴射塗布するので、新築建物における防蟻工事でも、防蟻性能が劣化した既存建物や防蟻構造が施されていなかった既存建物に対して行われる防蟻工事でも、作業性が良い防蟻工事方法となる。
【００２４】
請求項６記載の発明によれば、請求項５に記載の発明と同様の効果が得られると共に、防蟻塗料の噴射塗布量が塗布箇所１ｍ2当たり１００〜３００ｍｌであるので、建物の基礎や床下面に形成する防蟻層を適切に管理して施工でき、建物の防蟻性能を確実なものとすることができる。
【発明を実施するための最良の形態】
【００２５】
本発明に係る防蟻塗料及び防蟻工事方法の実施の形態を、以下に詳細に説明する。
【００２６】
本実施の形態の防蟻塗料Ｐは、以下の組成からなる水性塗料Ａに、含有するヒバ材から抽出された３種類の精油（ヒノキチオールを０．１〜０．５重量％含有）からなる防蟻剤ａ〜ｃを１〜５重量％配合することにより調製されたものである。水性塗料Ａの組成は以下の通りである。
【００２７】
［水性塗料Ａの組成］
結合材（アクリル系合成樹脂エマルション）：１８．２％
増粘剤                                  ：９．１％
混和剤（造膜助剤・凍結防止剤等）        ：７．０％
白色顔料・体質顔料                      ：４８．２％
水                                      ：１６．５％
【００２８】
この防蟻塗料Ｐの調製時及び５０℃の環境下で１４日経過後の常温（２０〜２７℃）での粘度の測定試験を行った。また、比較のため、市販の水性塗料Ｂ（近庄化学株式会社製、Ｅｘｐ３−２）に、ヒバ材から抽出された精油からなる防蟻剤ｄを４重量％配合することにより調製した防蟻塗料Ｑについても同様の試験を行った。水性塗料Ｂの組成は以下の通りである。
【００２９】
［水性塗料Ｂの組成］
結合材（アクリル系合成樹脂エマルション）：３２％
分散剤＋増粘剤＋消泡剤                  ：３％
白色顔料・体質顔料                      ：４０％
水                                      ：２５％
【００３０】
上記の粘度測定試験の結果を表１に示す。
【００３１】
【表１】
2005075967.tif 000003
【００３２】
このように、水性塗料Ｂにヒバ精油ｄを配合した防蟻塗料Ｑは、調整時の常温での粘度５３００ｍＰａ・ｓから、５０℃の環境下で１４日経過させた後の常温での粘度が４５０００ｍＰａ・ｓに上昇しているのに対し、水性塗料Ａにヒバ精油ａ〜ｃを配合した３種類の防蟻塗料Ｐは、調整時の常温での粘度が５３００〜５８００ｍＰａ・ｓであり、これらを５０℃の環境下で１４日経過させた後の常温での粘度も５３００〜７６００ｍＰａ・ｓの範囲内に保たれている。
【００３３】
上記の防蟻塗料Ｐを用いた防蟻工事方法について、図面を参照して以下に説明する。
本実施の形態の防蟻工事方法は、図１〜図３にそれぞれ示すように、基礎１の上に床パネル（床）２、壁パネル４、屋根パネル（図示省略）を互いに組み付けるパネル工法によって構築された既存の建物Ｈの防蟻性能を維持するために行われる防蟻リフォーム工事に適用されるものである。
【００３４】
建物Ｈは、図１、図３に示すように、地盤Ｇ上に配設された基礎１上に、床パネル２と半土台４が配置され、さらにその上方に壁パネル５が配置されている。基礎１と、床パネル２及び半土台３との間には、図１〜図３に示すように、強化プラスチック又は硬質ゴムなどの材料からなるスペーサ３が介装されている。このスペーサ３によって、基礎１と床パネル２及び半土台３との間に間隙が形成されて、建物Ｈの床下空間内の通風が確保され、建物Ｈの防蟻性能が高められるようになっている。
【００３５】
床パネル２の下面には、防蟻シート２ａが貼付されている。また、基礎１の内側側面から上面にかけても同様に、防蟻シート１ａが貼付されている。これら防蟻シート１ａ，２ａは、建物Ｈの構築時に備えられたものであって、不織布などの含浸性を有するシートに防蟻剤を含浸させたものである。
【００３６】
この防蟻シート１ａ，２ａに含浸された防蟻剤の薬効が経時とともに薄れた場合に、図３に示すように、床下空間内において、基礎１の内側から、基礎１と床パネル２との取り合い部分に上記防蟻塗料Ｐを吹き付けることによって、防蟻リフォーム工事を行う。
防蟻塗料Ｐは、図３に示すように、スプレーガンなどを利用して、基礎１と床パネル２の間との間隙に向けて吹き付ける。防蟻塗料Ｐの吹付範囲が、基礎１と床パネル２との隅角部から基礎１、床パネル２共に約３０ｃｍの範囲になるように、スプレーガンの吹き付け角度を調整し、むらなく吹き付けるようにする。防蟻塗料Ｐの塗布量は、塗布箇所１ｍ2あたり約１５０ｍｌになるように、吹き付け量を調整する。
防蟻塗料Ｐの吹き付け角度は、図３に示すように、床パネル２下面と吹き付け方向とのなす角度αが約３０度より小さくなるようにすると、基礎１と床パネル２及び半土台３との間の空隙にも防蟻塗料Ｐを良好に吹き付けることができる。
【００３７】
防蟻塗料Ｐを基礎１と床パネル２との取り合い部分に向けて吹き付けるのは、この取り合い部分が通風口になっているからであり、防蟻剤の薬効の薄れ具合が他の部分に比べて著しいからである。この作業を行うことにより、防蟻塗料Ｐが基礎１と床パネル２に貼付された防蟻シート１ａ，２ａに含浸される。
【００３８】
また、基礎１と床パネル２との取り合い部分だけでなく、基礎１の内側から床パネル２の全面に防蟻塗料Ｐを吹き付けても良い。
【００３９】
以上、本実施の形態に記載の防蟻塗料Ｐによれば、調製時及び５０℃の環境下で１４日経過後の常温（２０〜２７℃）での粘度が５３００〜７６００ｍＰａ・ｓの範囲内であるので、防蟻塗料Ｐの調製時から使用時までに時間経過があっても、防蟻塗料Ｐの粘度の変化が限定される。粘度が適度に保たれることにより、防蟻塗料Ｐの吹付性能や塗布性能が確保されると共に、建物Ｈの床パネル２下面や基礎１側面などに塗布された防蟻塗料Ｐの垂れ落ちが生じにくくなり、吹付塗布面に確実に定着する。したがって、防蟻塗料Ｐの塗布作業性が確保され、防蟻塗料の使用量に無駄が生じにくくなる。
【００４０】
また、防蟻塗料Ｐに配合する防蟻剤ａ〜ｃとしてヒバ精油を使用しているので、農薬として使用されている有機塩素系殺虫剤、有機リン系殺虫剤、ヒ素化合物などを防蟻剤として配合する場合に比べて、環境や人体に与える影響が少なく、安全性が高い防蟻塗料Ｐとなる。
【００４１】
また、ヒバ精油ａ〜ｃは、防蟻作用に優れるヒノキチオールを含有するので、防蟻効果の高い防蟻塗料Ｐとすることができる。
【００４２】
また、防蟻塗料Ｐに顔料が配合されているので、狭小な暗所である建物Ｈの床下空間で防蟻塗料Ｐを塗布する際に、塗布済箇所の視認性が大幅に向上し、作業性を大幅に高めることができる。また、防蟻塗料Ｐを必要以上に重ね塗りしたり、施工箇所に塗り残し部分を生じたりすることがなくなる。
【００４３】
また、本実施の形態に記載の防蟻工事方法によれば、上記の防蟻塗料Ｐを建物Ｈの基礎１から床パネル２下面にかけて噴射塗布するので、新築建物における防蟻工事でも、防蟻性能が劣化した既存建物や防蟻構造が施されていなかった既存建物に対して行われる防蟻工事でも、作業性が良い防蟻工事方法となる。
【００４４】
また、防蟻塗料の噴射塗布量が塗布箇所１ｍ2当たり１５０ｍｌであるので、建物Ｈの基礎１や床パネル２下面に形成する防蟻層を適切に管理して施工でき、建物Ｈの防蟻性能を確実なものとすることができる。
【００４５】
なお、本発明は、上記の実施の形態に限定されることなく、本発明の趣旨を逸脱しない範囲において、種々の改良並びに設計の変更を行っても良い。
例えば、上記の実施の形態では、基礎１及び床パネル２下面に含浸性を有する防蟻シート１ａ，２ａが予め貼付された既存の建物Ｈの防蟻性能を維持する防蟻リフォーム工事について説明したが、防蟻シートが基礎や床下面に貼付されていない既存の建物や、新築建物の防蟻工事にも、同様の防蟻工事方法を適用可能である。
また、具体的な細部構造等についても適宜に変更可能であることはもちろんである。
【図面の簡単な説明】
【００４６】
【図１】本発明に係る防蟻塗料を用いた防蟻工事方法の適用対象の建物の一例を示す側面図である。
【図２】図１に示す建物の斜視図である。
【図３】本発明に係る防蟻塗料を用いた防蟻工事方法の実施状況の一例を示す拡大図である。
【符号の説明】
【００４７】
１          基礎
２          床パネル（床）
２ａ        床下面
ａ〜ｃ      防蟻剤、精油（ヒバ精油）
Ｈ          建物
Ｐ          防蟻塗料
【図１】
2005075967.tif 000004
【図２】
2005075967.tif 000005
【図３】
2005075967.tif 000006